(57)【要約】  本出願は、楕円偏光板および有機発光装置に関する。本出願の楕円偏光板は、正面だけでなく、側面で反射特性および色特性に優れた超高視認性の楕円偏光板およびこれを含む有機発光装置を提供することができる。
2021516795.tif 000002
【特許請求の範囲】
【請求項１】
線偏光子、第１位相差フィルム、第２位相差フィルム、第３位相差フィルムおよび第４位相差フィルムを順に含み、
前記第１位相差フィルムは、下記数式１のＮｚ値が０未満の＋Ｂプレートであるか、または下記一般式１を満たす＋Ｃプレートであり、
前記第２位相差フィルムは、下記数式１のＮｚ値が１より大きい−Ｂプレートであり、
前記第３位相差フィルムは、下記数式１のＮｚ値が０．８〜１．２であり、面内遅相軸が前記線偏光子の吸収軸と４３度〜４７度を成し、
前記第４位相差フィルムは、下記数式１のＮｚ値が−４．０以下である＋Ｂプレートであるか、または下記一般式１を満たす＋Ｃプレートであり、
前記第１位相差フィルムの厚み方向位相差と第２位相差フィルムの厚み方向位相差の合計値が−２０ｎｍ〜２００ｎｍであり、前記厚み方向位相差（Ｒｔｈ）は、下記数式２で定義される、楕円偏光板：
［数式１］
Ｎｚ＝（ｎｘ−ｎｚ）／（ｎｘ−ｎｙ）
［数式２］
Ｒｔｈ＝（ｎｚ−ｎｙ）×ｄ
［一般式１］
ｎｘ＝ｎｙ＜ｎｚ
数式１〜２および一般式１で、ｎｘ、ｎｙおよびｎｚは、それぞれ位相差フィルムのｘ軸、ｙ軸およびｚ軸方向の屈折率であり、ｘ軸は、位相差フィルムの面内遅相軸と平行な方向であり、ｙ軸は、位相差フィルムの面内進相軸と平行な方向であり、ｚ軸は、位相差フィルムの厚み方向であり、ｄは、位相差フィルムの厚みである。
【請求項２】
前記第１位相差フィルムは、＋Ｂプレートであり、Ｎｚ値が−０．５以下である、請求項１に記載の楕円偏光板。
【請求項３】
前記第１位相差フィルムは、＋Ｂプレートであり、５５０ｎｍ波長の光に対する面内位相差値が０ｎｍ〜１００ｎｍである、請求項１または２に記載の楕円偏光板。
【請求項４】
前記第１位相差フィルムは、＋Ｂプレートであり、厚み方向位相差値が１０ｎｍ〜２５０ｎｍである、請求項１〜３のいずれか一項に記載の楕円偏光板。
【請求項５】
前記第１位相差フィルムは、＋Ｂプレートであり、面内遅相軸は、前記線偏光子の吸収軸と垂直または平行を成す、請求項１〜４のいずれか一項に記載の楕円偏光板。
【請求項６】
前記第１位相差フィルムは、＋Ｃプレートであり、厚み方向位相差値が５ｎｍ〜４３０ｎｍである、請求項１に記載の楕円偏光板。
【請求項７】
前記第１位相差フィルムのＲ（４５０）／Ｒ（５５０）は、０．６〜１．３であるか、Ｒｔｈ（４５０）／Ｒｔｈ（５５０）は、０．６〜１．３であり、Ｒ（λ）は、λｎｍ光に対する位相差フィルムの面内位相差を意味し、Ｒｔｈ（λ）は、λｎｍ光に対する位相差フィルムの厚み方向位相差を意味する、請求項１〜５のいずれか一項に記載の楕円偏光板。
【請求項８】
前記第２位相差フィルムのＮｚ値は、１．２〜６である、請求項１〜７のいずれか一項に記載の楕円偏光板。
【請求項９】
前記第２位相差フィルムの５５０ｎｍ波長の光に対する面内位相差は、５ｎｍ〜１３０ｎｍである、請求項１〜８のいずれか一項に記載の楕円偏光板。
【請求項１０】
前記第２位相差フィルムの厚み方向位相差値は、−２２０ｎｍ〜−５ｎｍである、請求項１〜９のいずれか一項に記載の楕円偏光板。
【請求項１１】
前記第２位相差フィルムは、面内遅相軸が前記線偏光子の吸収軸と平行を成す、請求項１〜１０のいずれか一項に記載の楕円偏光板。
【請求項１２】
前記第２位相差フィルムのＲ（４５０）／Ｒ（５５０）は、０．６〜１．３であり、Ｒ（λ）は、λｎｍ光に対する位相差フィルムの面内位相差を意味する、請求項１〜１１のいずれか一項に記載の楕円偏光板。
【請求項１３】
前記第３位相差フィルムの５５０ｎｍ波長の光に対する面内位相差は、１３０ｎｍ〜１５０ｎｍである、請求項１〜１２のいずれか一項に記載の楕円偏光板。
【請求項１４】
前記第３位相差フィルムのＲ（４５０）／Ｒ（５５０）は、０．６〜１．０であり、Ｒ（λ）は、λｎｍ光に対する位相差フィルムの面内位相差を意味する、請求項１〜１３のいずれか一項に記載の楕円偏光板。
【請求項１５】
前記第４位相差フィルムの厚み方向位相差は、０ｎｍ〜３００ｎｍである、請求項１〜１４のいずれか一項に記載の楕円偏光板。
【請求項１６】
前記第４位相差フィルムのＲｔｈ（４５０）／Ｒｔｈ（５５０）は、０．６〜１．３であり、Ｒｔｈ（λ）は、λｎｍ光に対する位相差フィルムの厚み方向位相差を意味する、請求項１〜１５のいずれか一項に記載の楕円偏光板。
【請求項１７】
請求項１〜１６のいずれか一項に記載の楕円偏光板と、有機発光表示パネルと、を含む有機発光装置。
【請求項１８】
楕円偏光板の第４位相差フィルムが線偏光子に比べて有機発光表示パネルに隣接するように配置される、請求項１７に記載の有機発光装置。
【発明の詳細な説明】
【技術分野】
【０００１】
本出願は、楕円偏光板および有機発光装置に関する。
【０００２】
本出願は、２０１８年４月１７日付け韓国特許出願第１０−２０１８−００４４３１７号に基づく優先権の利益を主張し、当該韓国特許出願の文献に開示されたすべての内容は、本明細書の一部として含まれる。
【背景技術】
【０００３】
近年、モニターまたはテレビなどの軽量化および薄型化が要求されており、このような要求に応じて有機発光装置（ｏｒｇａｎｉｃ  ｌｉｇｈｔ  ｅｍｉｔｔｉｎｇ  ｄｅｖｉｃｅ；ＯＬＥＤ）が注目されている。有機発光装置は、自ら発光する自発光型表示装置であって、別途のバックライトを必要とせず、厚みを減らすことができ、フレキシブル表示装置を具現するのに有利である。
【０００４】
一方、有機発光装置は、有機発光表示パネルに形成された金属電極および金属配線により外部光を反射させることができ、反射した外部光により視認性とコントラスト比が低下して表示品質が劣ることがある。特許文献１（韓国特許公開第２００９−０１２２１３８号）のように、有機発光表示パネルの一面に円偏光板を付着して、前記反射した外部光が外側に漏れ出ることを減らすことができる。
【０００５】
しかしながら、現在開発されている円偏光板は、視野角依存性が強いため、側面に行くほど反射防止性能が低下して、視認性が劣る問題点がある。
【発明の概要】
【発明が解決しようとする課題】
【０００６】
本出願は、正面だけでなく、側面で反射特性および色特性に優れた超高視認性の楕円偏光板およびこれを含む有機発光装置を提供する。
【課題を解決するための手段】
【０００７】
本出願は、楕円偏光板に関する。図１は、本出願の楕円偏光板の構造を例示的に示す。図１に示されたように、前記楕円偏光板は、線偏光子５０、第１位相差フィルム１０、第２位相差フィルム２０、第３位相差フィルム３０および第４位相差フィルム４０を順に含むことができる。
【０００８】
本明細書において偏光子は、入射光に対して選択的透過および吸収特性を示す素子を意味する。偏光子は、例えば、様々な方向に振動する入射光からいずれか一方の方向に振動する光は透過し、残りの方向に振動する光は吸収することができる。
【０００９】
本明細書において線偏光子は、選択的に透過する光がいずれか一つの方向に振動する線偏光であり、選択的に吸収する光が前記線偏光の振動方向と直交する方向に振動する線偏光である偏光子を意味する。
【００１０】
前記線偏光子としては、例えば、ＰＶＡ延伸フィルムなどのような高分子延伸フィルムにヨードを染着した偏光子または配向された状態で重合された液晶をホストとし、前記液晶の配向によって配列された異方性染料をゲストとするゲスト−ホスト型偏光子を使用することができるが、これに制限されるものではない。
【００１１】
本出願の一実施例によれば、前記線偏光子としては、ＰＶＡ延伸フィルムを使用することができる。前記線偏光子の透過率ないし偏光度は、本出願の目的を考慮して適宜調節され得る。例えば、前記線偏光子の透過率は、４２．５％〜５５％であり得、偏光度は、６５％〜９９．９９９７％でありうる。
【００１２】
本明細書において角度を定義しつつ、垂直、水平、直交または平行などの用語を使用する場合、これは、目的とする効果を損傷させない範囲での実質的な垂直、水平、直交または平行を意味するものであって、例えば、製造誤差（ｅｒｒｏｒ）または偏差（ｖａｒｉａｔｉｏｎ）などを勘案した誤差を含むものである。例えば、前記それぞれの場合は、約±１５度以内の誤差、約±１０度以内の誤差または約±５度以内の誤差を含むことができる。
【００１３】
本明細書において位相差フィルムは、光学異方性フィルムであって、複屈折を制御することによって入射偏光を変換できる素子を意味する。本明細書において位相差フィルムのｘ軸、ｙ軸およびｚ軸を記載しながら特別な言及がない限り、前記ｘ軸は、位相差フィルムの面内遅相軸と平行な方向を意味し、ｙ軸は、位相差フィルムの面内進相軸と平行な方向を意味し、ｚ軸は、位相差フィルムの厚み方向を意味する。前記ｘ軸とｙ軸は、面内で互いに直交を成すことができる。本明細書において位相差フィルムの光軸を記載しながら特に別途規定しない限り、遅相軸を意味する。前記位相差フィルムが棒形状の液晶分子を含む場合、遅相軸は、前記棒形状の長軸方向を意味し、ディスク形状の液晶分子を含む場合、遅相軸は、前記ディスク形状の法線方向を意味する。
【００１４】
本明細書において位相差フィルムのＮｚ値は、下記数式１で計算される。
【００１５】
［数式１］
Ｎｚ＝（ｎｘ−ｎｚ）／（ｎｘ−ｎｙ）
【００１６】
本明細書において下記一般式１を満たす位相差フィルムをいわゆる＋Ｃプレートと呼ぶことができる。
【００１７】
本明細書において下記一般式２を満たす位相差フィルムをいわゆる＋Ｂプレートと呼ぶことができる。
【００１８】
本明細書において下記一般式３を満たす位相差フィルムをいわゆる−Ｂプレートと呼ぶことができる。
【００１９】
本明細書において下記一般式４を満たす位相差フィルムをいわゆる＋Ａプレートと呼ぶことができる。
【００２０】
［一般式１］
ｎｘ＝ｎｙ＜ｎｚ
【００２１】
［一般式２］
ｎｙ＜ｎｘ≠ｎｚ
【００２２】
［一般式３］
ｎｘ＞ｎｙ＞ｎｚ
【００２３】
［一般式４］
ｎｘ＞ｎｙ＝ｎｚ
【００２４】
本明細書において位相差フィルムの厚み方向位相差（Ｒｔｈ）は、下記数式２で計算される。
【００２５】
本明細書において位相差フィルムの面内位相差（Ｒｉｎ）は、下記数式３で計算される。
【００２６】
［数式２］
Ｒｔｈ＝（ｎｚ−ｎｙ）×ｄ
【００２７】
［数式３］
Ｒｉｎ＝（ｎｘ−ｎｙ）×ｄ
【００２８】
数式１〜数式３および一般式１〜４で、ｎｘ、ｎｙおよびｎｚは、それぞれ前記定義したｘ軸、ｙ軸およびｚ軸方向の屈折率であり、ｄは、位相差フィルムの厚みである。
【００２９】
本明細書において逆波長分散特性（ｒｅｖｅｒｓｅ  ｗａｖｅｌｅｎｇｔｈ  ｄｉｓｐｅｒｓｉｏｎ）は、下記数式４を満たす特性を意味し、正常波長分散特性（ｎｏｒｍａｌ  ｗａｖｅｌｅｎｇｔｈ  ｄｉｓｐｅｒｓｉｏｎ）は、下記数式５を満たす特性を意味し、フラット波長分散特性（ｆｌａｔ  ｗａｖｅｌｅｎｇｔｈ  ｄｉｓｐｅｒｓｉｏｎ）は、下記数式６を満たす特性を意味する。
【００３０】
［数式４］
Ｒ（４５０）／Ｒ（５５０）＜Ｒ（６５０）／Ｒ（５５０）
【００３１】
［数式５］
Ｒ（４５０）／Ｒ（５５０）＞Ｒ（６５０）／Ｒ（５５０）
【００３２】
［数式６］
Ｒ（４５０）／Ｒ（５５０）＝Ｒ（６５０）／Ｒ（５５０）
【００３３】
本明細書において位相差フィルムの屈折率を記載しながら特に別途規定しない限り、約５５０ｎｍ波長の光に対する屈折率を意味する。前記でＲ（λ）は、λｎｍ光に対する面内位相差または厚み方向位相差を意味する。
【００３４】
本出願は、前記第１位相差フィルム、第２位相差フィルム、第３位相差フィルムおよび第４位相差フィルムの光学物性を調節することによって、正面だけでなく、側面でも超視認性の楕円偏光板を具現することができる。一例として、本出願の楕円偏光板は、傾斜角４０度および方位角４５度または１３５度での色偏差の最大値が、２．８未満、２．７未満、２．６未満、２．５未満または２．４未満でありうる。本明細書において色偏差は、前記楕円偏光板が有機発光表示パネルに適用されたとき、側面の色が正面の色とどれくらい異なるかを意味するものであって、後述する実施例のカラー特性シミュレーション評価においてΔＥ＊ａｂの数式で計算される値を意味する。
【００３５】
第１位相差フィルムは、数式１のＮｚ値が０未満の＋Ｂプレートであるか、または前記一般式１を満たす＋Ｃプレートでありうる。一般式１を満たす＋Ｃプレートである場合、ｎｘ＝ｎｙであるので、Ｎｚ＝（ｎｘ−ｎｚ）／（ｎｘ−ｎｙ）値は定義されない。
【００３６】
第１位相差フィルムが＋Ｂプレートである場合、Ｎｚ値は、具体的に０未満、−０．１以下、−０．２以下、−０．３以下、−０．４以下または−０．５以下でありうる。前記Ｎｚ値の下限は、具体的に、−５０以上、−４０以上、−３０以上または−２０以上でありうる。第１位相差フィルムのＮｚ値が前記範囲を満たす場合、正面だけでなく、側面でも優れた反射特性および色特性を示すことによって、超高視認性の楕円偏光板を具現するのに有利になりうる。
【００３７】
第１位相差フィルムが＋Ｂプレートである場合、５５０ｎｍ波長の光に対する面内位相差値が０ｎｍ〜１００ｎｍでありうる。前記面内位相差値は、具体的に１ｎｍ以上、２ｎｍ以上、３ｎｍ以上、４ｎｍ以上または５ｎｍ以上であり得、１００ｎｍ以下、９５ｎｍ以下、９０ｎｍ以下、８５ｎｍ以下または８０ｎｍ以下でありうる。第１位相差フィルムの面内位相差値が前記範囲を満たす場合、正面だけでなく、側面でも優れた反射特性および色特性を示すことによって、超高視認性の楕円偏光板を具現するのに有利になりうる。
【００３８】
第１位相差フィルムが＋Ｂプレートである場合、厚み方向位相差値が１０ｎｍ〜２５０ｎｍでありうる。前記厚み方向位相差値は、具体的に、１０ｎｍ以上、２０ｎｍ以上、３０ｎｍ以上または３５ｎｍ以上であり得、２５０ｎｍ以下、２４０ｎｍ以下、２３０ｎｍ以下または２２５ｎｍ以下でありうる。第１位相差フィルムの厚み方向位相差値が前記範囲を満たす場合、正面だけでなく、側面でも優れた反射特性および色特性を示すことによって、超高視認性の楕円偏光板を具現するのに有利になり得る。
【００３９】
第１位相差フィルムが＋Ｂプレートである場合、面内遅相軸は、前記線偏光子の吸収軸と垂直または平行を成すことができる。これを通じて、正面だけでなく、側面でも優れた反射特性および色特性を示すことによって、超高視認性の楕円偏光板を具現するのに有利になり得る。
【００４０】
第１位相差フィルムが＋Ｃプレートである場合、厚み方向位相差値は、５ｎｍ〜４３０ｎｍでありうる。前記厚み方向位相差値は、具体的に５ｎｍ以上、１０ｎｍ以上、２０ｎｍ以上または３０ｎｍ以上であり得、４３０ｎｍ以下、４２０ｎｍ以下、４１０ｎｍ以下または４００ｎｍ以下でありうる。第１位相差フィルムの厚み方向位相差値が前記範囲を満たす場合、正面だけでなく、側面でも優れた反射特性および色特性を示すことによって、超高視認性の楕円偏光板を具現するのに有利になりうる。
【００４１】
本出願では、第１位相差フィルムによって第１〜第３実施例で具現され得る。本出願の第１実施例によれば、第１位相差フィルムは、＋Ｃプレートでありうる。本出願の第２実施例によれば、第１位相差フィルムは、＋Ｂプレートであり得、その遅相軸は、線偏光子の吸収軸と平行を成すことができる。本出願の第３実施例によれば、第１位相差フィルムは、＋Ｂプレートであり得、その遅相軸は、線偏光子の吸収軸と垂直を成すことができる。
【００４２】
第２位相差フィルムは、Ｎｚ値が１より大きい−Ｂプレートでありうる。前記Ｎｚ値は、具体的に１．１５以上または１．２以上でありうる。前記Ｎｚ値の上限は、具体的に２０以下、１５以下、１０以下、８以下または６以下でありうる。第２位相差フィルムのＮｚ値が前記範囲を満たす場合、正面だけでなく、側面でも優れた反射特性および色特性を示すことによって、超高視認性の楕円偏光板を具現するのに有利になり得る。
【００４３】
第２位相差フィルムの５５０ｎｍ波長の光に対する面内位相差値は、５ｎｍ〜１３０ｎｍでありうる。前記面内位相差値は、具体的に５ｎｍ以上、１０ｎｍ以上、１５ｎｍ以上、２０ｎｍ以上または２５ｎｍ以上であり得、１３０ｎｍ以下、１２５ｎｍ以下、１２０ｎｍ以下、１１５ｎｍ以下または１１０ｎｍ以下でありうる。第２位相差フィルムの面内位相差値が前記範囲を満たす場合、正面だけでなく、側面でも優れた反射特性および色特性を示すことによって、超高視認性の楕円偏光板を具現するのに有利になり得る。
【００４４】
第２位相差フィルムの厚み方向位相差値は、−２２０ｎｍ〜−５ｎｍでありうる。前記厚み方向位相差値は、具体的に、−２２０ｎｍ以上、−２１５ｎｍ以上または−２１３ｎｍ以上であり得、−５ｎｍ以下、−１０ｎｍ以下、−１２ｎｍ以下または−１４ｎｍ以下でありうる。第２位相差フィルムの厚み方向位相差値が前記範囲を満たす場合、正面だけでなく、側面でも優れた反射特性および色特性を示すことによって、超高視認性の楕円偏光板を具現するのに有利になり得る。
【００４５】
第２位相差フィルムは、面内遅相軸が前記線偏光子の吸収軸と平行を成すことができる。これを通じて、正面だけでなく、側面でも優れた反射特性および色特性を示すことによって、超高視認性の楕円偏光板を具現するのに有利になり得る。
【００４６】
第１位相差フィルムの厚み方向位相差と第２位相差フィルムの厚み方向位相差の合計値は、−２０ｎｍ〜２００ｎｍでありうる。前記合計値は、具体的に−２０ｎｍ以上、−１５ｎｍ以上、−１０ｎｍ以上または−５ｎｍ以上であり得、２００ｎｍ以下、１９５ｎｍ以下、１９０ｎｍ以下または１８７．５ｎｍ以下でありうる。これを通じて、正面だけでなく、側面でも優れた反射特性および色特性を示すことによって、超高視認性の楕円偏光板を具現するのに有利になり得る。
【００４７】
第３位相差フィルムは、Ｎｚ値が０．８〜１．２でありうる。第３位相差フィルムは、＋Ｂプレートであるか、−Ｂプレートやまたは＋Ａプレートでありうる。第３位相差フィルムのＮｚ値が１．０である場合、＋Ａプレートであり、０．８以上〜１．０未満である場合、＋Ａプレートに近い＋Ｂプレートであり、１．０より大きく１．２以下である場合、＋Ａプレートに近い−Ｂプレートである。
【００４８】
第３位相差フィルムは、１／４波長位相遅延特性を有することができる。本明細書において「ｎ波長位相遅延特性」は、少なくとも一部の波長範囲内で、入射光を当該入射光の波長のｎ倍だけ位相遅延させることができる特性を意味する。したがって、前記１／４波長位相遅延特性は、少なくとも一部の波長範囲内で、入射光を当該入射光の波長の１／４倍だけ位相遅延させることができる特性を意味する。
【００４９】
第３位相差フィルムの５５０ｎｍ波長の光に対する面内位相差は、１２０ｎｍ〜１６０ｎｍ、具体的に１３０ｎｍ〜１５０ｎｍでありうる。第３位相差フィルムの面内位相差が前記範囲を満たす場合、正面だけでなく、側面でも優れた反射特性および色特性を示すことによって、超高視認性の楕円偏光板を具現するのに有利になり得る。
【００５０】
前記第３位相差フィルムの面内遅相軸は、前記線偏光子の吸収軸と約４０度〜５０度、約４３度〜４７度、具体的に約４５度を成すことができる。これを通じて、正面だけでなく、側面でも優れた反射特性および色特性を示すことによって、超高視認性の楕円偏光板を具現するのに有利になり得る。
【００５１】
第４位相差フィルムは、＋Ｃプレートであるか、または＋Ｂプレートでありうる。前記第４位相差フィルムの＋Ｂプレートである場合、Ｎｚ値は、−４．０以下でありうる。前記第４位相差フィルムのＮｚ値が−４．０以下である場合、＋Ｃプレートに近い＋Ｂプレートでありうる。前記第４位相差フィルムのＮｚ値の下限は、例えば−３０００以上でありうる。前記第４位相差フィルムが＋Ｃプレートである場合、ｎｘ＝ｎｙであるから、Ｎｚ＝（ｎｘ−ｎｚ）／（ｎｘ−ｎｙ）値は、定義されないことがある。
【００５２】
第４位相差フィルムが＋Ｂプレートである場合、面内遅相軸は、線偏光子の光吸収軸と約４０度〜５０度、約４３度〜４７度、具体的に約４５度を成すことができる。これを通じて、正面だけでなく、側面でも優れた反射特性および色特性を示すことによって、超高視認性の楕円偏光板を具現するのに有利になり得る。
【００５３】
第４位相差フィルムは、０ｎｍ以上の厚み方向位相差を有することができる。具体的に、前記第４位相差フィルムの厚み方向位相差は、０ｎｍ〜３００ｎｍでありうる。より具体的に、前記第４位相差フィルムの厚み方向位相差は、０ｎｍ以上、１０ｎｍ以上、２０ｎｍ以上、３０ｎｍ以上、５０ｎｍ以上または６５ｎｍ以上であり得、３００ｎｍ以下、２５０ｎｍ以下、２００ｎｍ以下、１５０ｎｍ以下、１００ｎｍ以下または７５ｎｍ以下でありうる。第４位相差フィルムの厚み方向位相差が前記範囲を満たす場合、正面だけでなく、側面でも優れた反射特性および色特性を示すことによって、超高視認性の楕円偏光板を具現するのに有利になり得る。
【００５４】
第１、第２、第３〜第４位相差フィルムは、それぞれ逆波長分散特性、正常波長分散特性またはフラット波長分散特性を有することができる。一つの例示において、第１位相差フィルムは、Ｒ（４５０）／Ｒ（５５０）値が０．６〜１．３であるか、Ｒｔｈ（４５０）／Ｒｔｈ（５５０）値が０．６〜１．３でありうる。一つの例示において、第２位相差フィルムは、Ｒ（４５０）／Ｒ（５５０）値が０．６〜１．３でありうる。一つの例示において、第３位相差フィルムは、Ｒ（４５０）／Ｒ（５５０）値が０．６０〜１．０，具体的に０．６〜０．９９または０．６〜０．９２でありうる。第３位相差フィルムのＲ（６５０）／Ｒ（５５０）値は、前記Ｒ（４５０）／Ｒ（５５０）値より大きい値を有し、かつ、１．０１〜１．１９，１．０５〜１．１５または１．０９〜１．１１でありうる。
【００５５】
一つの例示において、第４位相差フィルムは、Ｒｔｈ（４５０）／Ｒｔｈ（５５０）は、０．６〜１．３でありうる。前記でＲ（λ）は、λｎｍ光に対する位相差フィルムの面内位相差を意味し、Ｒｔｈ（λ）は、λｎｍ光に対する位相差フィルムの厚み方向位相差を意味する。第１、第２、第３および第４位相差フィルムの波長分散特性が前記範囲内である場合、正面だけでなく、側面でも優れた反射特性および色特性を示すことによって、超高視認性の楕円偏光板を具現するのに有利になり得る。
【００５６】
第１、第２、第３および第４位相差フィルムは、それぞれ高分子フィルムまたは液晶フィルムでありうる。前記高分子フィルムとしては、ＰＣ（ポリカーボネート）、ノルボルネン樹脂（ｎｏｒｂｏｎｅｎｅ  ｒｅｓｉｎ）、ＰＶＡ（ポリビニルアルコール）、ＰＳ（ポリスチレン）、ＰＭＭＡ（ポリメチルメタクリレート）、ＰＰ（ポリプロピレン）などのポリオレフィン、ＰＡＲ（ポリアリレート）、ＰＡ（ポリアミド）、ＰＥＴ（ポリエチレンテレフタレート）またはＰＳ（ポリスルホン）などを含むフィルムを使用することができる。前記高分子フィルムを適切な条件で延伸または収縮処理して複屈折性を付与して、前記第１〜第４位相差フィルムとして使用することができる。前記液晶フィルムは、液晶分子を配向および重合させた状態で含むことができる。前記液晶分子は、重合性液晶分子でありうる。本明細書において重合性液晶分子は、液晶性を示すことができる部位、例えばメソゲン（ｍｅｓｏｇｅｎ）骨格などを含み、重合性官能基を一つ以上含む分子を意味する。また、重合性液晶分子を重合された形態で含むというのは、前記液晶分子が重合されて液晶フィルム内で液晶高分子の主鎖または側鎖のような骨格を形成している状態を意味する。
【００５７】
第１、第２、第３〜第４位相差フィルムは、厚みは、それぞれ本出願の目的を考慮して適切に調節され得る。例えば、第１、第２、第３〜第４位相差フィルムは、厚みは、それぞれ独立して、０．１μｍ〜１００μｍでありうる。
【００５８】
前記楕円偏光板は、表面処理層をさらに含むことができる。表面処理層としては、反射防止層などを例示することができる。表面処理層は、線偏光子の外側に、例えば、第１位相差フィルムが配置された反対の側面に配置され得る。前記反射防止層としては、屈折率が異なる２個以上の層の積層体などを使用することができるが、これに制限されるものではない。
【００５９】
前記楕円偏光板において、第１位相差フィルム、第２位相差フィルム、第３位相差フィルム、第４位相差フィルムないし線偏光子は、粘着剤または接着剤を通じて付着しているか、あるいは、直接コーティングにより積層されていてもよい。前記粘着剤または接着剤としては、光学透明粘着剤または接着剤を使用することができる。
【００６０】
本出願の楕円偏光板は、外光の反射を防止することができるので、有機発光装置の視認性を改善することができる。外部から入射する非偏光された光（ｉｎｃｉｄｅｎｔ  ｕｎｐｏｌａｒｉｚｅｄ  ｌｉｇｈｔ）（以下、「外光」という）は、線偏光子を通過しつつ、二つの偏光直交成分のうちの一つの偏光直交成分、すなわち第１偏光直交成分のみが透過され、偏光された光は、第３位相差フィルムを通過しつつ円偏光に変わり得る。前記円偏光された光は、基板、電極などを含む有機発光表示装置の表示パネルで反射されることによって、円偏光の回転方向が変わることになり、前記円偏光された光が第３位相差フィルムをさらに通過しつつ、二つの偏光直交成分のうち他の一つの偏光直交成分、すなわち第２偏光直交成分に変換される。前記第２偏光直交成分は、線偏光子を通過せず、外部に光が放出されないので、外光反射防止効果を有しうる。
【００６１】
本出願の楕円偏光板は、特に側面で入射する外光の反射も効果的に防止することができるので、有機発光装置の側面視認性を改善することができる。例えば、本出願の楕円偏光板は、視野角偏光補償原理を通じて側面から入射する外光の反射も効果的に防止することができる。
【００６２】
本出願の楕円偏光板は、有機発光装置に適用され得る。図２は、本出願の楕円偏光板を適用した有機発光装置を例示的に示す断面図である。図２を参照すると、前記有機発光装置は、有機発光表示パネル２００と、有機発光表示パネル２００の一面に位置する楕円偏光板１００とを含む。前記楕円偏光板の第４位相差フィルム４０が、線偏光子５０に比べて有機発光表示パネル２００に隣接するように配置され得る。
【００６３】
前記有機発光表示パネルは、ベース基板、下部電極、有機発光層、上部電極および封止基板などを含むことができる。前記下部電極および上部電極のうちの一つは、アノード（ａｎｏｄｅ）であり、他の一つは、カソード（ｃａｔｈｏｄｅ）でありうる。アノードは、正孔（ｈｏｌｅ）が注入される電極であって、仕事関数（ｗｏｒｋ  ｆｕｎｃｔｉｏｎ）が高い導電物質からなり得、カソードは、電子が注入される電極であって、仕事関数が低い導電物質からなり得る。下部電極および上部電極のうち少なくとも一つは、発光された光が外部に出ることができる透明導電物質からなり得、例えばＩＴＯまたはＩＺＯであり得る。有機発光層は、下部電極と上部電極に電圧が印加されたとき、光を出すことができる有機物質を含むことができる。
【００６４】
下部電極と有機発光層との間および上部電極と有機発光層との間には、補助層をさらに含むことができる。補助層は、電子と正孔の均衡を合わせるための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および電子伝達層（ｅｌｅｃｔｒｏｎ  ｔｒａｎｓｐｏｒｔｉｎｇ  ｌａｙｅｒ）を含むことができるが、これに限定されるものではない。封止基板は、ガラス、金属および／または高分子からなり得、下部電極、有機発光層および上部電極を封止して外部から水分および／または酸素が流入するのを防止することができる。
【００６５】
楕円偏光板は、有機発光表示パネルから光が出る側に配置され得る。例えばベース基板側に光が出る背面発光（ｂｏｔｔｏｍ  ｅｍｉｓｓｉｏｎ）構造である場合、ベース基板の外側に配置され得、封止基板側に光が出る前面発光（ｔｏｐ  ｅｍｉｓｓｉｏｎ）構造である場合、封止基板の外側に配置され得る。楕円偏光板は、外光が有機発光表示パネルの電極および配線などのように金属からなる反射層により反射されて有機発光装置の外側に出るのを防止することによって、有機発光装置の表示特性を改善することができる。また、楕円偏光板は、前述したように、正面だけでなく、側面でも反射防止効果を示すことがあるので、側面視認性を改善することができる。
【発明の効果】
【００６６】
本出願は、正面だけでなく、側面で反射特性および色特性に優れた超高視認性の楕円偏光板およびこれを含む有機発光装置を提供することができる。
【図面の簡単な説明】
【００６７】
【図１】本出願の一実施例による楕円偏光板の例示的な断面図である。
【図２】本出願の一実施例による有機発光装置の断面図である。
【発明を実施するための形態】
【００６８】
以下、本出願による実施例および本出願によらない比較例を通じて本出願を具体的に説明するが、本出願の範囲が下記提示された実施例によって制限されるものではない。
【００６９】
［評価例１：カラー特性シミュレーション評価］
実施例および比較例に対して正面および側面でのカラー特性（Ｔｅｃｈｗｉｚ  １Ｄ  ｐｌｕｓ、サナイシステム）をシミュレーション評価した。色偏差（Ｃｏｌｏｒ  ｄｉｆｆｅｒｅｎｃｅ，ΔＥ＊ａｂ，ｄＥ）は、下記のような数式により定義される。
【数１】
2021516795.tif 000003
【００７０】
前記数式で（Ｌ＊１、ａ＊１、ｂ＊１）は、正面（傾斜角０°、方位角０°）での反射色の値を意味し、（Ｌ＊２、ａ＊２、ｂ＊２）は、側面（特定傾斜角および方位角）での反射色の値を意味する。ｄＥ  ｍａｘ値は、傾斜角４０度および方位角４５度または１３５度でのｄＥ値のうち最大値を基準として作成した。色偏差の数値（ｄＥ値）が意味することは、側面の色が正面の色とどれくらい異なるかを示すものである。ΔＥ＊ａｂ値が２．３であれば、ＪＮＤ（ｊｕｓｔ  ｎｏｔｉｃｅａｂｌｅ  ｄｉｆｆｅｒｅｎｃｅ）と見ることができるが、ΔＥ＊ａｂ値が２．４未満であれば、ＪＮＤに近接した性能を具現すると見ることができる。
【００７１】
［実施例１］
偏光子、第１位相差フィルム、第２位相差フィルム、第３位相差フィルムおよび第４位相差フィルムを順に含む楕円偏光板を準備し、前記楕円偏光板を第４位相差フィルムがＯＬＥＤパネルに隣接するように配置した。
【００７２】
偏光子は、単体透過率（Ｔｓ）が４２．５％である線偏光子であり、ＯＬＥＤパネルは、Ｇａｌａｘｙ  Ｓ６である。第１位相差フィルムは、＋Ｃプレートであり、第２位相差フィルムは、−Ｂプレートである。第３位相差フィルムは、Ｒ（４５０）／Ｒ（５５０）値が０．８６であり、Ｒｉｎ値が１４０ｎｍであり、その遅相軸は、偏光子の吸収軸と４５度を成す。第４位相差フィルムは、Ｒｔｈ値が６０ｎｍである＋Ｃプレートである。前記でＲｉｎは、位相差フィルムの５５０ｎｍ波長の光に対する面内位相差値を意味し、Ｒｔｈは、位相差フィルムの５５０ｎｍ波長の光に対する厚み方向位相差値を意味する。
【００７３】
表１、表２および表３は、それぞれ第２位相差フィルムのＮｚ値が１．２、３．０および６．０である場合に、４０度傾斜角でｄＥ  Ｍａｘ値が２．４未満を示す第１および第２位相差フィルムの光学物性を示す。
【００７４】
【表１】
2021516795.tif 000004
【００７５】
【表２】
2021516795.tif 000005
【００７６】
【表３−１】
2021516795.tif 000006
【表３−２】
2021516795.tif 000007
【表３−３】
2021516795.tif 000008
【００７７】
［実施例２］
第１位相差フィルムと第２位相差フィルムをそれぞれ下記のように変更したことを除いては、実施例１と同じ構造を設定した。
【００７８】
第１位相差フィルムは、＋Ｂプレートであり、その遅相軸は、偏光子の吸収軸と平行を成す。第２位相差フィルムは、−Ｂプレートであり、その遅相軸は、偏光子の吸収軸と平行を成す。
【００７９】
表４および表５は、それぞれ第２位相差フィルムのＮｚ値がそれぞれ１．２および６．０である場合に、４０度傾斜角でｄＥ  Ｍａｘ値が２．４未満を示す第１および第２位相差フィルムの光学物性を示す。
【００８０】
【表４−１】
2021516795.tif 000009
【表４−２】
2021516795.tif 000010
【００８１】
【表５−１】
2021516795.tif 000011
【表５−２】
2021516795.tif 000012
【００８２】
［実施例３］
第１位相差フィルムと第２位相差フィルムをそれぞれ下記のように変更したことを除いては、実施例１と同じ構造を設定した。
【００８３】
第１位相差フィルムは、＋Ｂプレートであり、その遅相軸は、偏光子の吸収軸と垂直を成す。第２位相差フィルムは、−Ｂプレートであり、その遅相軸は、偏光子の吸収軸と平行を成す。
【００８４】
表６および表７は、それぞれ第２位相差フィルムのＮｚ値が１．２および６．０である場合に、４０度傾斜角でｄＥ  Ｍａｘ値が２．４未満を示す第１および第２位相差フィルムの光学物性を示す。
【００８５】
【表６−１】
2021516795.tif 000013
【表６−２】
2021516795.tif 000014
【表６−３】
2021516795.tif 000015
【００８６】
【表７−１】
2021516795.tif 000016
【表７−２】
2021516795.tif 000017
【００８７】
［比較例１］
第１位相差フィルムと第２位相差フィルムを含まず、偏光子、第３位相差フィルムおよび第４位相差フィルムを順に含む楕円偏光板を設定したことを除いては、実施例１と同じ構造を設定した。比較例１のｄＥ  ｍａｘ値は、２．８であった。
【符号の説明】
【００８８】
１０  第１位相差フィルム
２０  第２位相差フィルム
３０  第３位相差フィルム
４０  第４位相差フィルム
５０  線偏光子
１００  楕円偏光板
２００  有機発光表示パネル
【図１】
2021516795.tif 000018
【図２】
2021516795.tif 000019
【国際調査報告】
2021516795.tif 000020
2021516795.tif 000021
2021516795.tif 000022
2021516795.tif 000023